接触冷感に優れた編地を袖部のみに用いた身体にフィットするタイプの衣料であって、衣料の袖部総表面積の20~100に上記接触冷感に優れた編地を用いることを特徴とする衣料。接触冷感に優れた編地を形成する繊維が、熱可塑性エラストマーからなる繊維又はポリアミド系汎用繊維であることを特徴とする請求項1に記載の衣料。衣料の袖部の長さ方向の30~100の範囲に上記接触冷感に優れた編地を連続して配置することを特徴とする請求項1又は2記載の衣料。衣料の袖部の周径の20~100の範囲に上記接触冷感に優れた編地を連続して配置することを特徴とする請求項1、2又は3記載の衣料。本発明は、冷却の効果が大きい部位のみに接触冷感に優れた編地を配置して冷却による効果を向上させる身体にフィットするタイプの衣料を提供する。項1.接触冷感に優れた編地を袖部のみに用いた身体にフィットするタイプの衣料であって、衣料の袖部総表面積の20~100に上記接触冷感に優れた編地を用いることを特徴とする衣料。項2.接触冷感に優れた編地を形成する繊維が、熱可塑性エラストマーからなる繊維又はポリアミド系汎用繊維であることを特徴とする項1に記載の衣料。項3.衣料の袖部の長さ方向の30~100の範囲に上記接触冷感に優れた編地を連続して配置することを特徴とする項1又は2記載の衣料。項4.衣料の袖部の周径の20~100の範囲に上記接触冷感に優れた編地を連続して配置することを特徴とする項1、2又は3記載の衣料。本発明の編地は、Qmax値が0.17J/sec/cm2以上であることが好ましい。Qmax値は、一定面積、一定質量の熱板に所定の熱を蓄え、これが試料表面に接触した直後、蓄えられた熱量が低温側の試料に移動する熱流量のピーク値である。Qmax値は、着衣したときに試料に奪われる体温をシミュレートしていると考えられ、Qmax値が大きいほど着衣時に奪われる体温が大きく、接触冷感が高いと考えられる。Qmax値が0.17J/sec/cm2未満であると、官能試験で接触冷感を感じることが困難になる。好ましくは0.20J/sec/cm2以上、より好ましくは0.22J/sec/cm2以上である。例えば、熱可塑性エラストマーからなる繊維を用いた編地、ポリアミド系汎用繊維を用いた編地などが挙げられる。上記熱可塑性エラストマーからなる繊維のうち市販されているものとしては、例えば、ペバックスアルケマ社製、ダイアミド、ベスタミド以上、ダイセルエボニック社製、グリロンELXエムスケミージャパン社製、ペルプレン東洋紡績社製、プリマロイ三菱化学社製などが挙げられる。上記ポリアミド系汎用繊維は、例えば、ナイロン6、ナイロン66、ナイロン12などが挙げられる。上記熱可塑性エラストマーは、ポリアミド系エラストマーであることが好ましい。上記ポリアミド系エラストマーとしては特に限定されず、例えば、ポリエーテルブロックアミド共重合体、ポリエーテルアミド共重合体、ポリエステルアミド共重合体等が挙げられる。これらは単独で用いられてもよく、2種以上が併用されてもよい。上記接触冷感に優れた編地の用いられる範囲は、衣料の袖部表面積を100とした場合、20~100である。上記範囲が20未満であると、接触冷感に優れた編地の冷却効果を低下させる。本明細書において、衣料の表面積比率は画像処理の画素数から求めた。例えば、衣料を直接スキャナで読み込み、総画素数を総表面積として面積比率を求めることができる。上記接触冷感に優れた編地の用いられる範囲は、衣料の袖部の周径を100とした場合、下限が20、上限が100である。上記範囲が20未満であると、腕部の血管に対する接触冷感に優れた繊維からなる編地の冷却効果を低下させる。上記範囲の好ましい下限は30、より好ましい下限は40である。本発明は、腕部の筋および血管部分を冷却して運動による皮膚温の上昇を抑制し、熱による疲労を軽減する衣料を提供することを目的とするものである。腕部は冷却することにより身体に悪い影響を及ぼすことが少なく、大きな血管が表層に露出している比率が体幹部分よりも大きいため効果的に冷却できる。一方、体幹部分は腹部など冷却が好ましくない部位が存在する。運動時、活動筋への血流量が増加することにより消化器などへの血流量が一時的に減少し、腹部は皮膚温が低下する。該部位を冷却するとさらに血流を阻害することになり、側腹部痛などの問題が生じる。上記のような熱による疲労を軽減させるためには、腕部の表層にある筋または腕部の表層を通っている血管を冷却することが効果的である。従って、上記の筋または血管の部分に接触冷感に優れた編地を配置することが好ましい。上記接触冷感に優れた編地を配置する領域は、腕橈骨筋及び/又は橈側手根屈筋及び上腕二頭筋を覆う範囲が好ましい。上記範囲を接触冷感に優れた編地で覆うことにより、発揮筋力が大きく発熱量の多い上腕二頭筋、腕橈骨筋、橈側手根屈筋を冷却し、過度の皮膚温上昇を抑制することができる。また、上記範囲において腕部の周径の20から100の幅及び長さ方向の30~100で連続させることにより、表層付近に血管が通っている腕の内側を覆い、該血管を通る血液の冷却効果を高めることができる。本発明における衣料の袖部の長さ範囲は、下限が550mm、上限が685mmである。好ましくは、下限が555mm、上限が680mmより好ましくは、下限が560mm、上限が675mmである。上記長さが550mmより短いと上記発揮筋力が大きく発熱量の多い筋を覆う範囲が狭くなるため冷却による効果が得られにくくなり、685mmより長いとフィット性が低下して肌と衣料の接触面積が減少し充分な冷感が得られにくくなる。本発明における接触冷感に優れた編地の用いられる範囲は、衣料の袖部の長さを100とした場合、30~100である。上記接触冷感に優れた編地の用いられる範囲が衣料の袖部の長さの30未満であると、上記筋を覆う範囲が狭くなり冷却による効果が得られにくくなる。本発明における編地としては特に限定されないが、緯編地または経編地が好ましい。緯編地は伸縮性の調節がしやすく身体にフィットさせやすい特徴がある。経編地は形状安定性があり、伸長と回復を繰り返しても伸長性が損なわれにくい特徴がある。上記緯編地または経編地としては特に限定されないが、丸編地が好適である。上記丸編地としては特に限定されないが、ポリウレタンからなる糸を用いたベア天竺編地が好適である。上記ベア天竺編地にはローゲージとハイゲージがあるが、接触冷感の効果を高めるにはハイゲージの方ローゲージよりも優れている。ハイゲージで編地を作製することにより、接触冷感に優れた編地が肌に触れる面積が増加し、肌から奪う熱が多くなるため冷涼感が増す。一般的にハイゲージは、緯編機においては2.45cm間の針本数が28本以上、丸編機においては24本以上の編機で作製されたものを指す。上記ベア天竺編地のポリウレタンからなる糸の混率は、下限が5重量、上限が35重量である。混率を上記範囲内とすることで、接触冷感に優れた編地の冷感を低減させることなく、伸縮性を保持することができる。上記混率が5重量未満であると、充分な伸縮性が保持できず運動に対する追従性が発現しにくくなり、35重量を超えると接触冷感に優れた繊維の冷感を低下させる。上記混率の好ましい下限は10重量、上限は30重量、より好ましい下限は15重量、上限は25重量である。本発明の接触冷感に優れた編地を形成する繊維は、繊度が20~120デシテックスである。上記繊度の好ましい下限は25デシテックス、上限は110デシテックス、より好ましい下限は30デシテックス、上限は100デシテックスである。上記繊度が20デシテックスよりも小さくなると接触冷感が得られにくくなり、120デシテックスを超えると生地目付が大きくなり快適な着用感が損なわれる。本発明の衣料は、構造を適宜選択することにより幅広く展開可能である。例えば、ランニング用ウェア、サイクリング用ウェア、アンダーウェア、ランニング用腕カバー、サイクリング用腕カバー、日焼け防止用腕カバー等が挙げられる。本発明によれば、冷却の効果が大きい部位のみに接触冷感に優れた編地を配置して冷却による効果を向上させる衣料を提供できる。以下に実施例を掲げて本発明を更に詳しく説明するが、本発明はこれら実施例のみに限定されるものではない。実施例1丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いてベア天竺編成となるように編地を作製した。周径の80、長さ方向の上端肩側から40を占める部位に上記編地を配置し、該部位以外の部位に、丸編機46G、30インチを使用し、ポリエステルからなる糸繊度110デシテックス及びポリウレタンからなる糸繊度33デシテックスを用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸繊度50デシテックス及びポリウレタンからなる糸繊度33デシテックスを用いたベア天竺編成の編地が占める面積は、腕カバー総面積の43である。実施例2丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いてベア天竺編成となるように編地を作製した。周径の50、長さ方向の上端肩側から40を占める部位に上記編地を配置し、該部位以外の部位に、丸編機46G、30インチを使用し、ポリエステルからなる糸繊度110デシテックス及びポリウレタンからなる糸繊度33デシテックスを用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸繊度50デシテックス及びポリウレタンからなる糸繊度33デシテックスを用いたベア天竺編成の編地が占める面積は、腕カバー総面積の32である。実施例3丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いてベア天竺編成となるように編地を作製した。周径の50、長さ方向の上端肩側から90を占める部位に上記編地を配置し、該部位以外の部位に、丸編機46G、30インチを使用し、ポリエステルからなる糸繊度110デシテックス及びポリウレタンからなる糸繊度33デシテックスを用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸繊度50デシテックス及びポリウレタンからなる糸繊度33デシテックスを用いたベア天竺編成の編地が占める面積は、腕カバー総面積の48である。実施例4丸編機46G、30インチを使用し、ナイロンからなる糸繊度77デシテックス及びポリウレタンからなる糸33デシテックスを用いてベア天竺編成となるように編地を作製した。上記編地を用いて伸縮性のあるフィットタイプの腕カバーを作製した。実施例5丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いてベア天竺編成となるように編地を作製した。上記編地を用いて伸縮性のあるフィットタイプの腕カバーを作製した。実施例6丸編機46G、30インチを使用し、ポリエステルからなる糸繊度110デシテックス及びポリウレタンからなる糸繊度33デシテックスを用いたベア天竺編成の編地を身頃に用い、丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いたベア天竺編成の編地を袖部に用いた伸縮性のあるフィットタイプの長袖シャツを作製した。上記長袖シャツにおいて、熱可塑性ポリアミド系エラストマーであるポリエーテルアミドブロック共重合体を含有する糸繊度50デシテックス及びポリウレタンからなる糸繊度33デシテックスを用いたベア天竺編成の編地が占める面積は、長袖シャツ袖部総面積の84である。実施例7ポリエステルからなる糸繊度110デシテックスを用いたフライス編成の編地を身頃に用い、丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いたベア天竺編成の編地を袖部に用いた伸縮性のあるフィットタイプの長袖シャツを作製した。上記長袖シャツにおいて、熱可塑性ポリアミド系エラストマーであるポリエーテルアミドブロック共重合体を含有する糸繊度50デシテックス及びポリウレタンからなる糸繊度33デシテックスを用いたベア天竺編成の編地が占める面積は、長袖シャツ袖部総面積の84である。比較例1丸編機46G、30インチを使用し、ポリエステルからなる糸繊度110デシテックス及びポリウレタンからなる糸繊度33デシテックスを用いてベア天竺編成となるように編地を作製した。上記編地を用いて伸縮性のあるフィットタイプの長袖シャツを作製した。比較例2丸編機46G、30インチを使用し、熱可塑性ポリアミド系エラストマーであるポリエーテルアミドブロック共重合体を含有する糸繊度50デシテックス及びポリウレタンからなる糸繊度33デシテックスを用いてベア天竺編成となるように編地を作製した。上記編地を用いて伸縮性のあるフィットタイプの長袖シャツを作製した。比較例3丸編機46G、30インチを使用し、ポリエステルからなる糸110デシテックス及びポリウレタンからなる糸33デシテックスを用いてベア天竺編成となるように編地を作製した。上記編地を用いて伸縮性のあるフィットタイプの腕カバーを作製した。評価実施例及び比較例で得られた編地について、以下の方法により評価を行った。1Qmax値の測定20.5°Cの温度に設定した試料台の上に各生地を置き、生地の上に32.5°Cの温度に温められた貯熱板を接触圧0.098N/cm2で重ねた直後、蓄えられた熱量が低温側の試料に移動する熱量のピーク値を測定した。測定には、サーモラボII型精密迅速熱物性測定装置カトーテック社製を用いた。2官能試験28°C、50RHの環境に設定した人工気象室内で、実施例及び比較例に記載したフィットタイプの長袖シャツまたはフィットタイプの腕カバーを装着し、夏季の環境下における歩行のシミュレーション試験を行った。腕カバー着用時は、ポリエステル100でフライス編みの半袖シャツを着用した。試験は、15分間安静→2送風機による風速4m/secの条件下でトレッドミルにて6km/hで20分間の歩行→310分間安静の手順で行い、3が終わった時点で快適感べたつきと冷涼感に関する5段階評価のアンケート調査を行った。なお、上記試験は20~40歳の健康な成人8名男性5名、女性3名について行い、歩行中は心拍数モニターを装着して運動強度に差がないことを確認した。上記1および2の結果を表1に示した。